"導電性基体上に、少なくとも電子輸送物質、電荷発生物質およびバインダ樹脂を含有する感光層が設けられた電子写真感光体において、前記電子輸送物質が、以下の式I:[式中、Arは、フッ素原子または低級パーフッ素化アルキル基で置換されていてもよいアリレン基を意味し、Ar1は、フッ素原子または低級パーフッ素化アルキル基で置換されていてもよいフェニル基を意味する]で表されるジスチルベン誘導体であり、ホール輸送物質と併用されることを特徴とする電子写真感光体。前記Arのアリレン基が、次の式II:で表されるフェニレン基であるか、または次の式III:で表されるビフェニル-44-イレン基であり;前記Ar1の低級パーフッ素化アルキル基が、トリフルオロメチル、ペンタフルオロエチル、n-ヘプタフルオロプロピル、ヘプタフルオロイソプロピル、n-ノナフルオロブチル、ノナフルオイソブチル、s-ノナフルオブチルまたはt-ノナフルオブチル基である、請求項1に記載の感光体。前記Arが、フェニレン、2-フルオロフェニレン、25-ジフルオロフェニレンもしくは2-トリフルオロメチルフェニレン基であるか、またはビフェニル-44-イレン、33-ジフルオロビフェニル-44-イレンもしくは33-ジトリフルオロメチルビフェニル-44-イレン基であり;前記Ar1が,4-フルオロフェニル、35-ジフルオロフェニル、4-トリフルオロメチルフェニル、35-ジトリフルオロメチルフェニル、4-トリフルオロメチルフェニルである、請求項1または2に記載の感光体。前記Arが、フェニレン、2-トリフルオロメチルフェニレンまたはビフェニル-44-イレン基であり;前記Ar1が、4-フルオロメチルフェニル、4-トリフルオロメチルフェニルまたは35-ジトリフルオロメチルフェニル基である、請求項1~3のいずれか1つに記載の感光体。前記電子輸送物質が、以下の構造:で表されるホール輸送物質と併用されている、請求項1~4のいずれか1つに記載の感光体。前記電子輸送物質の重量Eとホール輸送物質の重量Hとの比率H/Eが、9/1~1/9である請求項1~5のいずれか1つに記載の感光体。前記感光層が、単層型である請求項1~4のいずれか1つに記載の感光体。前記電子輸送物質の添加量が、前記バインダ樹脂100重量部に対して30~100重量部の範囲の値である、請求項1~5のいずれか1つに記載の電子写真感光体。前記請求項1~6のいずれか1つに記載の電子写真感光体を備え、該感光体の周囲に、帯電手段、露光手段、現像手段及び転写手段を備えることを特徴とする画像形成装置。本発明は、さまざまな有機デバイスに応用できる優れた電子輸送物質を提供することを課題とする。また、本発明は、長期間の繰り返し使用に対しても、機械的/電気的耐久性に優れ、異常画像の発生がない高耐久性の電子写真感光体およびそれを用いた画像形成装置を提供することを課題とする。前述の通りジスチルベン誘導体はホール輸送物質として知られている。本発明者らは、上記課題を解決すべく鋭意研究を重ねた結果、ジスチルベン誘導体が化学構造の改良によって電子輸送物質として機能することを見出し、本発明に至った。さらに、以下の一般式Iで示す特定のジスチルベン構造を有する化合物を電子輸送物質として使用することにより、電子写真感光体の感度を向上させることができるという新たな事実を見出し、本発明を完成するに至った。しかるに、本発明によれば、導電性基体上に、少なくとも電子輸送物質、電荷発生物質およびバインダ樹脂を含有する感光層が設けられた電子写真感光体において、前記電子輸送物質が、以下の式I:[式中、Arは、フッ素原子または低級パーフッ素化アルキル基で置換されていてもよいアリレン基を意味し、Ar1は、フッ素原子または低級パーフッ素化アルキル基で置換されていてもよいフェニル基を意味する]で表されるジスチルベン誘導体であることを特徴とする電子写真感光体が提供される。また、本発明によれば、前記の電子写真感光体を備え、該感光体の周囲に、帯電手段、露光手段、現像手段及び転写手段を備えることを特徴とする画像形成装置が提供される。本発明の電子輸送物質は、電子写真感光体、有機太陽電池、有機EL素子、有機トランジスタ等に有機デバイスに用いると高感度、高耐久な有機デバイスが提供できるという効果がある。本発明の電子輸送物質は、電子写真感光体に用いるとバインダ樹脂等との相溶性に優れ且つ高い電荷移動度を示すので、残留電位を効果的に低下させ、高い感度を得ることができると共に、良好な画像が得られるという効果がある。本発明の感光体は、耐刷性に優れ、長期の使用にわたっても電気的安定性を保持し、画像上の劣化を発生しない、安定した感光体およびそれを用いた画像形成装置を提供することができる。また、本発明の電子写真感光体によれば、感光層を単層型に特定することにより、構成や製造が容易であるにもかかわらず、感度特性が優れた電子写真感光体を得ることができる。また、本発明の単層型感光体は、オゾン発生の少ない正帯電方式に適した感光体を提供することができる。また、本発明の電子写真感光体によれば、電子輸送物質の添加量を、所定範囲に制限することにより、電子輸送剤の結晶化を有効に防ぐことができ、さらに感度特性が優れた電子写真感光体を得ることができる。また、本発明の電子写真感光体を備えた画像形成装置によれば、特定の電子輸送物質含む電子写真感光体を備えることにより、感度特性に優れ、鮮明な画像形成が可能な画像形成装置を得ることができる。本発明の単層型感光体は、導電性基体上に、少なくとも電子輸送物質、電荷発生物質およびバインダ樹脂を含有する感光層が設けられた電子写真感光体において、前記電子輸送物質が、以下の式I:[式中、Arは、フッ素原子または低級パーフッ素化アルキル基で置換されていてもよいアリレン基を意味し、Ar1は、フッ素原子または低級パーフッ素化アルキル基で置換されていてもよいフェニル基を意味する]で表されるジスチルベン誘導体をホール輸送物質として含有することを特徴とする。具体的には、前記アリレン基が、次の式II:で表されるフェニレン基であるか、または次の式III:で表されるビフェニル-44-イレン基であり;前記低級パーフッ素化アルキル基が、トリフルオロメチル、ペンタフルオロエチル、n-ヘプタフルオロプロピル、ヘプタフルオロイソプロピル、n-ノナフルオロブチル、ノナフルオイソブチル、s-ノナフルオブチルまたはt-ノナフルオブチル基である。より具体的には、前記Arが、フェニレン、2-フルオロフェニレン、25-ジフルオロフェニレンもしくは2-トリフルオロメチルフェニレン基であるか、またはビフェニル-44-イレン、33-ジフルオロビフェニル-44-イレンもしくは33-ジトリフルオロメチルビフェニル-44-イレン基であり;前記Ar1が,4-フルオロフェニル、35-ジフルオロフェニル、4-トリフルオロメチルフェニル、35-ジトリフルオロメチルフェニル、4-トリフルオロメチルフェニルである。さらに具体的には、前記Arが、フェニレン、2-トリフルオロメチルフェニレンまたはビフェニル-44-イレン基であり;前記Ar1が、4-フルオロメチルフェニル、4-トリフルオロメチルフェニルまたは35-ジトリフルオロメチルフェニル基である。前記電子輸送物質が、以下の構造:で表されるホール輸送物質と併用され、前記電子輸送物質の重量Eとホール輸送物質の重量Hとの比率H/Eが、9/1~1/9である。また、本発明による感光層は、単層型であり、また、前記電子輸送物質の添加量が、前記バインダ樹脂100重量部に対して30~100重量部の範囲の値である。本発明の単層型感光体について図面を用いて具体的に説明する。図1および2は、本発明の単層型感光体の要部の構成を示す模式断面図である。図1の単層型感光体1は、導電性支持11上に、電荷発生物質12と電荷輸送物質13とを含有する単層型感光層140が積層されてなる。図2の単層型感光体2は、導電性支持11上に中間層18を介して、電荷発生物質12と電荷輸送物質13とを含有する単層型感光層140が積層されてなる。なお、符号17はバインダ樹脂を示す。図示していないが、導電性支持上に、電荷発生物質を含有する電荷発生層、電子輸送物質を含有する電荷輸送層を積層した積層型感光層を設けた積層型感光体も可能である。[導電性支持体11]導電性支持体の構成材料は、単層型感光層140の電極としての機能と支持部材としての機能を有し、当該分野で用いられる材料であれば特に限定されない。具体的には、アルミニウム、アルミニウム合金、銅、亜鉛、ステンレス鋼、チタンなどの金属材料:ポリエチレンテレフタレート、ポリアミド、ポリエステル、ポリオキシメチレン、ポリスチレンなどの高分子材料、硬質紙、ガラスなどからなる基体表面に金属箔をラミネートしたもの、金属材料を蒸着したもの、導電性高分子、酸化スズ、酸化インジウムなどの導電性化合物の層を蒸着もしくは塗布したものなどが挙げられる。導電性支持体の形状は、図1および2に示すようなシート状および後述する図3に示すような円筒状に限定されず、円柱状、無端ベルト状などであってもよい。導電性支持体1の表面には、必要に応じて、画質に影響のない範囲内で、陽極酸化皮膜処理、薬品、熱水などによる表面処理、着色処理、表面を粗面化するなどの乱反射処理を施されていてもよい。乱反射処理は、レーザを露光光源として用いる電子写真プロセスにおいて本発明による感光体を用いる場合に特に有効である。すなわち、レーザを露光光源として用いる電子写真プロセスでは、レーザ光の波長が揃っているので、感光体の表面で反射されたレーザ光と感光体の内部で反射されたレーザ光とが干渉を起こし、この干渉による干渉縞が画像に現れて画像欠陥の発生することがある。そこで、導電性支持体の表面に乱反射処理を施すことにより、波長の揃ったレーザ光の干渉による画像欠陥を防止することができる。[単層型感光層140]単層型感光層は、電荷発生物質と、電荷輸送物質として一般式1または2で示される電子輸送物質とバインダ樹脂とを含有する。電荷発生物質は、光を吸収することにより電荷を発生する能力を有する。電荷発生物質としては、当該分野で用いられる化合物を使用できる。具体的には、アゾ系顔料モノアゾ系顔料、ビスアゾ系顔料、トリスアゾ系顔料など、インジゴ系顔料インジゴ、チオインジゴなど、ペリレン系顔料ペリレンイミド、ペリレン酸無水物など、多環キノン系顔料アントラキノン、ピレンキノンなど、フタロシアニン系顔料金属フタロシアニン、X型無金属フタロシアニンなど、スクアリリウム色素、ピリリウム塩類、チオピリリウム塩類、トリフェニルメタン系色素などの有機顔料または染料、さらにセレン、非晶質シリコンなどの無機材料などが挙げられる。これらの電荷発生物質は1種を単独でまたは2種以上を組み合せて使用することができる。これらの電荷発生物質の中でも、金属フタロシアニン、X型無金属フタロシアニンのようなフタロシアニン系顔料が好ましく、次式Aで示されるチタニルフタロシアニンが特に好ましい。式中、X1、X2、X3およびX4は、同一または異なって、水素原子、ハロゲン原子、アルキル基またはアルコキシ基であり、r、s、yおよびzは、同一または異なって、0~4の整数であるフタロシアニン系顔料は、高い電荷発生効率と電荷注入効率とを有するので、光を吸収することによって多量の電荷を発生するとともに、発生した電荷を分子内に蓄積することなく、単層型感光層に含有される電荷輸送物質に電荷を効率よく注入されて円滑に輸送されるので、高感度かつ高解像度の感光体を得ることができる。電荷発生物質は、増感染料と組み合せて使用することができる。このような増感染料としては、例えばメチルバイオレット、クリスタルバイオレット、ナイトブルーおよびビクトリアブルーなどに代表されるトリフェニルメタン系染料;エリスロシン、ローダミンB、ローダミン3R、アクリジンオレンジおよびフラペオシンなどに代表されるアクリジン染料;メチレンブルーおよびメチレングリーンなどに代表されるチアジン染料;カプリブルーおよびメルドラブルーなどに代表されるオキサジン染料;シアニン染料;スチリル染料;ピリリウム塩染料およびチオピリリウム塩染料などが挙げられる。電荷輸送物質は、電荷発生物質で発生した電荷を受入れ輸送する能力を有し、電子輸送物質およびホール輸送物質を包含する。電子輸送物質は、前記一般式Iで表される化合物であることを特徴とする。前記一般式Iで表される化合物は、溶解性が高いので、バインダ樹脂等との相溶性に優れると共に、長い共役結合を有しているので、高い電荷移動度を示す。そのため前記一般式1で表される化合物を電子輸送剤として用いた電子写真感光体は、優れた感度特性を得ることができる。前記一般式I中、Ar1が有し得る置換基である低級パーフッ化アルキル基としては、例えばトリフルオロメチル、ペンタフルオロエチル、n-ヘプタフルオロプロピル、ヘプタフルオロイソプロピル、n-ノナフルオロブチル、ノナフルオイソブチル、s-ノナフルオブチル、t-ノナフルオブチルなどの基が挙げられる。前記一般式I中、Arが意味するアリレン基としては、例えばフェニレン、ビフェニル-44-イレン、トリレン、キシレンなどの基が挙げられる。また、Arが有し得る置換基である低級フルオロアルキル基としては、例えばトリフルオロメチル、ペンタフルオロエチル、n-ヘプタフルオロプロピル、ヘプタフルオロイソプロピル、n-ノナフルオロブチル、ノナフルオイソブチル、s-ノナフルオブチル、t-ノナフルオブチルなどの基が挙げられる。また前記一般式Iで示される化合物のうち、特性、原価および生産性などの観点から特に優れた化合物としては、Arがフェニレン基またはフッソ原子あるいはトリフルオロメチル基を有するフェニレン基あるいはビフェニレン基であり、これらのフェニレン基またはビフェニル-44-イレン基が有し得る置換基としては、トリフルオロメチル基またはペンタフルオロエチル基であるものを挙げることができる。なお前記一般式1あるいは前記一般式2で示される化合物はたとえば以下のようにして製造することができる。すなわち、以下の一般式IV:で示されるジシアノ誘導体と、以下の一般式V:で示されるベンズアルデヒド誘導体を1:2のモル比でジエチルエーテル、テトラヒドロフラン、エチレングリコールジメチルエーテルまたは14-ジオキサン等の溶剤中、あるいは無溶媒下において、02~22当量の有機塩基、例えば、トリエチルアミン、ジイソプロピルエチルアミン、ピリジン、18-ジアザビシクロ[540]ウンデセ-7-エン、15-ジアザビシクロ[430]ノナ-5-エン等、あるいは、炭酸カリウム、炭酸ナトリウム、炭酸カルシウム、酢酸ナトリウム、酢酸カリウム、酢酸カルシウム、シュウ酸カリウム、シュウ酸ナトリウム等の無機塩基を加え4~8時間、90~130°Cで加熱攪拌し、脱水縮合反応を行う。反応終了後、放冷し、生じた結晶を濾別後、エタノール酢酸エチル混合溶剤により再結晶を行うことで精製する事で目的の化合物が高純度で収率良く得られる。前記一般式Iで示される本発明の電子輸送物質の具体例としては、たとえば以下の表1に示す化合物1~20を挙げることができる。しかしながら、以下の化合物によって本発明の化合物が限定されるものではない。この電子輸送物質と併用されるホール輸送物質としては、エナミン誘導体、カルバゾール誘導体、オキサゾール誘導体、オキサジアゾール誘導体、チアゾール誘導体、チアジアゾール誘導体、トリアゾール誘導体、イミダゾール誘導体、イミダゾロン誘導体、イミダゾリジン誘導体、ビスイミダゾリジン誘導体、スチリル化合物、ヒドラゾン化合物、多環芳香族化合物、インドール誘導体、ピラゾリン誘導体、オキサゾロン誘導体、ベンズイミダゾール誘導体、キナゾリン誘導体、ベンゾフラン誘導体、アクリジン誘導体、フェナジン誘導体、アミノスチルベン誘導体、トリアリールアミン誘導体、トリアリールメタン誘導体、フェニレンジアミン誘導体、スチルベン誘導体およびベンジジン誘導体、ならびにこれらの化合物から生じる基を主鎖または側鎖に有するポリマー、例えばポリ-N-ビニルカルバゾール、ポリ-1-ビニルピレンおよびポリ-9-ビニルアントラセンなどが挙げられる。また、これらと併用されるバインダ樹脂としては、例えば、単層型感光層の機械的強度、耐久性などを向上させる目的で使用され、当該分野で用いられる結着性を有する樹脂を使用できる。具体的には、ポリメチルメタクリレート、ポリスチレン、ポリ塩化ビニルなどのビニル系樹脂;ポリカーボネート、ポリエステル、ポリエステルカーボネート、ポリスルホン、ポリアリレート、ポリアミド、メタクリル樹脂、アクリル樹脂、ポリエーテル、ポリアクリルアミド、ポリフェニレンオキサイドなどの熱可塑性樹脂;フェノキシ樹脂、エポキシ樹脂、シリコーン樹脂、ポリウレタン、フェノール樹脂、アルキッド樹脂、メラミン樹脂、フェノキシ樹脂、ポリビニルブチラール、ポリビニルホルマールなどの熱硬化性樹脂;これらの樹脂の部分架橋物、これらの樹脂に含まれる構成単位のうちの2つ以上を含む共重合体樹脂塩化ビニル-酢酸ビニル共重合体樹脂、塩化ビニル-酢酸ビニル-無水マレイン酸共重合体樹脂、アクリロニトリル-スチレン共重合体樹脂などの絶縁性樹脂などが挙げられる。これらのバインダ樹脂は1種を単独でまたは2種以上を組み合せて使用することができる。これらの樹脂の中でも、ポリスチレン、ポリカーボネート、ポリアリレートおよびポリフェニレンオキサイドは、体積抵抗値が1013Ω以上であって電気絶縁性に優れ、かつ成膜性、電位特性などにも優れるので好ましく、ポリカーボネートは特に好適に使用できる。ホール輸送物質と電子輸送物質との使用割合は特に限定されないが、ホール輸送物質の重量Hと電子輸送物質の重量Eとの比率H/Eは、9/1~1/9であるのが好ましい。比率H/Eが9/1を超える場合には、ホール輸送物質の機能しか発揮されず、電子移動が困難となり感度が低下する。一方、比率H/Eが1/9未満の場合には、電子輸送物質の機能しか発揮されず感度の低下を引き起こすことがある。電荷輸送物質の含有量は、単層型感光層の5~70重量であるのが好ましい。電荷輸送物質の含有量が70重量を超える場合には、膜強度が低下することがある。一方、電荷輸送物質の含有量が5重量未満の場合には、電荷を輸送することができず感度が低下することがある。電荷発生物質の含有量は、単層型感光層の2~10重量であるのが好ましい。電荷発生物質の含有量が10重量を超える場合には、感光層の膜強度が低下するだけでなく、電荷発生物質の分散性が低下して粗大粒子が増大し、露光によって消去されるべき部分以外の表面電荷が減少し、画像欠陥、特に白地にトナーが付着し微小な黒点が形成される黒ぽちと呼ばれる画像のかぶりが多くなることがある。一方、電荷発生物質の含有量が2重量未満の場合には、感光体の感度が低下することがある。バインダ樹脂の含有量は、単層型感光層の30~80重量程度であるのが好ましい。バインダ樹脂の割合が80重量を超える場合には、単層型感光層の機能が低下するおそれがある。一方、バインダ樹脂の含有量が30重量未満の場合には、単層型感光層の膜強度が低下するおそれがある。単層型感光層140は、電荷発生物質12、電荷輸送物質13電子輸送物質および電子輸送物質およびバインダ樹脂17、ならびに必要に応じて酸化防止剤などの添加剤を適当な有機溶剤に溶解または分散して感光層形成用塗布液を調製し、この塗布液を導電性支持体11の表面に、または導電性支持体1上に形成された中間層18の表面に塗布し、次いで乾燥して有機溶剤を除去することによって形成できる。より具体的には、例えば、バインダ樹脂を有機溶剤に溶解してなる樹脂溶液に構成物質を溶解または分散させることにより、単層型感光層形成用塗布液を調製する。有機溶剤としては、例えば、ベンゼン、トルエン、キシレン、メシチレン、テトラリン、ジフェニルメタン、ジメトキシベンゼン、ジクロルベンゼンなどの芳香族炭化水素類;ジクロロメタン、ジクロロエタン、テトラクロロプロパンなどのハロゲン化炭化水素;テトラヒドロフランTHF、ジオキサン、ジベンジルエーテル、ジメトキシメチルエーテル、12-ジメトキシエタンなどのエーテル類;メチルエチルケトン、シクロヘキサノン、アセトフェノン、イソホロンなどのケトン類;安息香酸メチル、酢酸エチル、酢酸ブチルなどのエステル類;ジフェニルスルフィドなどの含イオウ溶剤;ヘキサフロオロイソプロパノールなどのフッ素系溶剤;NN-ジメチルホルムアミド、NN-ジメチルアセトアミドなどの非プロトン性極性溶剤などが挙げられ。これらの有機溶剤は、単独または混合溶剤として使用できる。また、このような溶剤に、アルコール類、アセトニトリルまたはメチルエチルケトンを加えた混合溶剤を使用することもできる。これらの溶剤の中でも、地球環境に対する配慮から、非ハロゲン系有機溶剤が好適に用いられる。構成物質を樹脂溶液に溶解または分散させるに先立ち、電荷発生物質およびその他の添加剤を予備粉砕してもよい。予備粉砕は、例えば、ボールミル、サンドミル、アトライタ、振動ミル、超音波分散機などの一般的な粉砕機を用いて行うことができる。構成物質の樹脂溶液への溶解または分散は、例えば、ペイントシェーカ、ボールミル、サンドミルなどの一般的な分散機を用いて行うことができる。このとき、容器および分散機を構成する部材から摩耗などによって不純物が発生し、塗布液中に混入しないように、分散条件を適宜設定するのが好ましい。単層型感光層形成用塗布液の塗布方法は、塗布液の物性および生産性などを考慮して最適な方法を選択すればよく、具体意的には、ロール塗布、スプレー塗布、ブレード塗布、リング塗布、浸漬塗布などが挙げられる。これらの塗布方法の中でも、浸漬塗布法は、塗布液を満たした塗工槽に基体を浸漬した後、一定速度または逐次変化する速度で引上げることによって基体の表面上に層を形成する方法であり、比較的簡単で、生産性および原価の点で優れている。したがって、浸漬塗布法は、電子写真感光体を製造する場合に多く利用されている。なお、浸漬塗布法に用いる装置には、塗布液の分散性を安定させるために、超音波発生装置に代表される塗布液分散装置を設けてもよい。単層型感光層は、本発明の効果を阻害しない範囲で電荷輸送能を向上させるために、一般式1または2で示される電子輸送物質以外の電荷輸送物質を含有してもよい。単層型感光層は、必要に応じて当該分野で用いられる酸化防止剤、紫外線吸収剤、可塑剤、レベリング剤などの各種添加剤を含有してもよい。酸化防止剤としては、フェノール系化合物、ハイドロキノン系化合物、トコフェロール系化合物およびアミン系化合物などが挙げられ、これらの中でも、ヒンダードフェノール誘導体、ヒンダードアミン誘導体およびこれらの混合物が特に好ましい。酸化防止剤、紫外線吸収剤の配合により、オゾン、窒素酸化物などの酸化性のガスに対する単層型感光層の劣化を低減でき、かつ塗布液の安定性を向上させることができる。酸化防止剤の含有量は、電荷輸送物質100重量部に対して01~50重量部が好ましい。酸化防止剤の含有量が50重量部を超える場合には、感光体特性に悪影響を及ぼすことがある。一方、酸化防止剤の含有量が01重量部未満の場合には、塗布液の安定性の向上および感光体の耐久性の向上に充分な効果を得ることができないことがある。可塑剤としては、例えばフタル酸エステルなどの二塩基酸エステル、脂肪酸エステル、リン酸エステル、塩素化パラフィンおよびエポキシ型可塑剤などが挙げられる。レベリング剤としては、例えばシリコーン系レベリング剤などが挙げられる。可塑剤、レベリング剤の配合により、成膜性、可撓性および表面平滑性を向上させることができる。単層型感光層の製造における乾燥工程の温度は、使用した有機溶剤を除去し得る温度であれば特に限定されないが、50~140°Cが適当であり、80~130°Cが特に好ましい。乾燥温度が140°Cを超える場合には、単層型感光体の繰返し使用時の電気的特性が悪化して、得られる画像が劣化するおそれがある。一方、乾燥温度が50°C未満の場合には、乾燥時間が長くなることがある。このような単層型感光層の製造における温度条件は、単層型感光層のみならず後述する中間層などの層形成や他の処理においても共通する。単層型感光層の膜厚は特に限定されないが、5~40μmが好ましく、10~30μmが特に好ましい。単層型感光層の膜厚が100μmを超える場合には、感光体の生産性が低下するおそれがある。一方、単層型感光層の膜厚が5μm未満の場合には、感光体表面の帯電保持能が低下し、単層型感光体の解像度が低下するおそれがある。[中間層18]本発明の単層型感光体は、導電性支持体11と単層型感光層140との間に中間層18を有するのが好ましい。中間層は、導電性支持体から単層型感光層または積層型感光層への電荷の注入を防止する機能を有する。すなわち、単層型感光層または積層型感光層の帯電性の低下が抑制され、露光によって消去されるべき部分以外の表面電荷の減少が抑えられ、かぶりなどの画像欠陥の発生が防止される。特に、反転現像プロセスによる画像形成の際に、白地部分にトナーからなる微小な黒点が形成される黒ポチと呼ばれる画像かぶりが発生するのが防止される。また、中間層で導電性支持体の表面を被覆する中間層は、導電性支持体の表面の欠陥である凹凸の度合を軽減して表面を均一化し、単層型感光層または積層型感光層の成膜性を高め、導電性支持体と単層型感光層または積層型感光層との密着性を向上させることができる。中間層は、例えば、樹脂材料を適当な溶剤に溶解させて中間層形成用塗布液を調製し、この塗布液を導電性支持体の表面に塗布し、乾燥により有機溶剤を除去することによって形成できる。樹脂材料としては、単層型感光層に含まれるものと同様のバインダ樹脂に加えて、カゼイン、ゼラチン、ポリビニルアルコール、エチルセルロースなどの天然高分子材料などが挙げられ、これらの1種または2種以上を使用できる。これらの樹脂の中でも、ポリアミド樹脂が好ましく、特にアルコール可溶性ナイロン樹脂が特に好ましい。アルコール可溶性ナイロン樹脂としては、例えば6-ナイロン、66-ナイロン、610-ナイロン、11-ナイロン、2-ナイロンおよび12-ナイロンなどの単独重合または共重合ナイロン、ならびにN-アルコキシメチル変性ナイロンおよびN-アルコキシエチル変性ナイロンのように、ナイロンを化学的に変性させた樹脂などが挙げられる。樹脂材料を溶解または分散させる溶剤としては、例えば、水、メタノール、エタノール、ブタノールなどのアルコール類、メチルカルビトール、ブチルカルビトールなどのグライム類、ジクロロエタン、クロロホルムもしくはトリクロロエタンなどの塩素系溶剤、アセトン、ジオキソラン、これらの溶剤を2種以上混合した混合溶剤などが挙げられる。これらの溶剤の中でも、地球環境に対する配慮から、非ハロゲン系有機溶剤が好適に用いられる。その他の工程およびその条件は、単層型感光層の形成に準ずる。また、中間層形成用塗布液は、金属酸化物粒子を含んでいてもよい。金属酸化物粒子は、中間層の体積抵抗値を容易に調節でき、単層型感光層または積層型感光層への電荷の注入をさらに抑制できると共に、各種環境下において感光体の電気特性を維持できる。金属酸化物粒子としては、例えば、酸化チタン、酸化アルミニウム、水酸化アルミニウム、酸化スズなどが挙げられる。中間層形成用塗布液におけるバインダ樹脂と金属酸化物粒子との合計重量Cと溶剤の重量Dとの比率C/Dは、1/99~40/60が好ましく、2/98~30/70が特に好ましい。また、バインダ樹脂の重量Aと金属酸化物粒子の重量Bとの比率A/Bは、90/10~1/99が好ましく、70/30~5/95が特に好ましい。中間層の膜厚は特に限定されないが、0.01~20μmが好ましくは、0.05~10μmが特に好ましい。中間層の膜厚が20μmを超える場合には、均一な中間層を形成し難く、また中間層上に均一な単層型感光層を形成し難く、感光体の感度が低下するおそれがある。一方、中間層の膜厚が0.01μm未満の場合には、中間層として実質的に機能しなくなり、導電性支持体の欠陥を被覆して均一な表面が得られないおそれがある。すなわち、導電性支持体からの単層型感光層への電荷の注入を防止することができなくなり、単層型感光層の帯電性の低下が生じる。なお、導電性支持体の構成材料がアルミニウムの場合には、アルマイトを含む層アルマイト層を形成し、中間層とすることができる。本発明の電子写真装置は、本発明の単層型感光体と、単層型感光体を帯電させる帯電手段と、帯電された単層型感光体に対して露光を施す露光手段と、露光によって形成される静電潜像を現像する現像手段とを備えることを特徴とする。図面を用いて本発明の電子写真装置およびその動作について説明するが、以下の記載内容に限定されるものではない。図3は、本発明の電子写真装置の構成を示す模式側面図である。図3の電子写真装置レーザプリンタ100は、本発明の感光体1図1参照と、露光手段半導体レーザ31と、帯電手段コロナ帯電器32と、現像手段現像器33と、転写手段転写帯電器34と、搬送ベルト図示せずと、定着手段定着器35、クリーニング手段クリーナ36とを含んで構成される。符号51は転写紙を示す。感光体1は、図示しない電子写真装置100本体に回転自在に支持され、図示しない駆動手段によって回転軸線44回りに矢符41方向に回転駆動される。駆動手段は、例えば電動機と減速歯車とを含んで構成され、その駆動力を感光体1の芯体を構成する導電性支持体に伝えることによって、感光体1を所定の周速度で回転駆動させる。帯電器32、露光手段31、現像器33、転写帯電器34およびクリーナ36は、この順序で、感光体1の外周面に沿って、矢符41で示される感光体1の回転方向上流側から下流側に向って設けられる。帯電器32は、感光体1の外周面を均一に所定の電位に帯電させる帯電手段である。本発明の電子写真装置における帯電手段は、有害なオゾンガス発生低減の観点から、正帯電であるのが好ましい。露光手段31は、半導体レーザなどを光源として備え、光源から出力されるレーザビームなどの光を、帯電器32と現像器33との間の感光体1の表面に照射することによって、帯電された感光体1の外周面に対して画像情報に応じた露光を施す。光は、主走査方向である感光体1の回転軸線44の延びる方向に繰返し走査され、これらが結像して単層型感光体1の表面に静電潜像が順次形成される。すなわち、帯電器32により均一に帯電された感光体1の帯電量がレーザビームの照射および非照射によって差異が生じて静電潜像が形成される。現像器33は、露光によって感光体1の表面に形成される静電潜像を、現像剤トナーによって現像する現像手段であり、感光体1を臨んで設けられ、感光体1の外周面にトナーを供給する現像ローラ33aと、現像ローラ33aを感光体1の回転軸線44と平行な回転軸線まわりに回転可能に支持すると共にその内部空間にトナーを含む現像剤を収容するケーシング33bとを備える。転写帯電器34は、現像によって単層型感光体1の外周面に形成される可視像であるトナー像を、図示しない搬送手段によって矢符42方向から感光体1と転写帯電器34との間に供給される記録媒体である転写紙51上に転写させる転写手段である。転写帯電器34は、例えば、帯電手段を備え、転写紙51にトナーと逆極性の電荷を与えることによってトナー像を転写紙51上に転写させる非接触式の転写手段である。クリーナ36は、転写帯電器34による転写動作後に感光体1の外周面に残留するトナーを除去し回収する清掃手段であり、感光体1の外周面に残留するトナーを剥離させるクリーニングブレード36aと、クリーニングブレード36aによって剥離されたトナーを収容する回収用ケーシング36bとを備える。また、このクリーナ36は、図示しない除電ランプと共に設けられる。また、電子写真装置100には、単層型感光体1と転写帯電器34との間を通過した転写紙51が搬送される下流側に、転写された画像を定着させる定着手段である定着器35が設けられる。定着器35は、図示しない加熱手段を有する加熱ローラ35aと、加熱ローラ35aに対向して設けられ、加熱ローラ35aに押圧されて当接部を形成する加圧ローラ35bとを備える。また、符号37は転写紙と感光体を分離する分離手段、38は画像形成方法の各手段を収容するケーシングを示す。この電子写真装置100による画像形成動作は、次のようにして行われる。まず、単層型感光体1が駆動手段によって矢符41方向に回転駆動されると、露光手段31による光の結像点よりも感光体1の回転方向上流側に設けられる帯電器32によって、感光体1の表面が正または負の所定電位に均一に帯電される。次いで、露光手段31から、感光体1の表面に対して画像情報に応じた光が照射される。感光体1は、この露光によって、光が照射された部分の表面電荷が除去され、光が照射された部分の表面電位と光が照射されなかった部分の表面電位とに差異が生じ、静電潜像が形成される。露光手段31による光の結像点よりも感光体1の回転方向下流側に設けられる現像器33から、静電潜像の形成された感光体1の表面にトナーが供給されて静電潜像が現像され、トナー像が形成される。感光体1に対する露光と同期して、感光体1と転写帯電器34との間に、転写紙51が供給される。転写帯電器34によって、供給された転写紙51にトナーと逆極性の電荷が与えられ、感光体1の表面に形成されたトナー像が、転写紙51上に転写される。トナー像の転写された転写紙51は、搬送手段によって定着器35に搬送され、定着器35の加熱ローラ35aと加圧ローラ35bとの当接部を通過する際に加熱および加圧され、トナー像が転写紙51に定着されて堅牢な画像となる。このようにして画像が形成された転写紙51は、搬送手段によって電子写真装置100の外部へ排紙される。一方、転写帯電器34によるトナー像の転写後も感光体1の表面上に残留するトナーは、クリーナ36によって感光体1の表面から剥離されて回収される。このようにしてトナーが除去された感光体1の表面の電荷は、除電ランプからの光によって除去され、感光体1の表面上の静電潜像が消失する。その後、感光体1はさらに回転駆動され、再度帯電から始まる一連の動作が繰返されて連続的に画像が形成される。以下に実施例および比較例により本発明を具体的に説明するが、これらの実施例により本発明が限定されるものではない。合成例114-フェニレンジアセトニトリル20g1当量、4-トリフルオロメチルベンズアルデヒド535g1当量、を14-ジオキサン40mlに溶解させた後、有機塩基としてDBU=18-ジアザビシクロ[540]ウンデセ-7-エン41g21当量を加え8時間加熱還流を行った。放令後、析出した結晶を濾別し、得られた結晶をエタノール酢酸エチル混合溶媒から再結晶して、粉末状化合物107gを得た。得られた化合物を液体クロマトグラフィー-質量分析法で分析した結果、目的とする化合物1分子量の計算値:46839にプロトンが付加した分子イオン[MH]に相当するピークが469.2に観測されたことから、表1に記載した化合物1が得られたことが判った収率:90。また、LC-MSの分析結果から、得られた化合物1の純度は983であることが判った。上記合成例1と同様な反応条件により、対応するジアセトニトリル誘導体原料とベンズアルデヒド誘導体とを適宜選択することにより、上記の表1に記載した化合物2~20も合成することが出来きる。以下の表に化合物1、3、6、11、14および17を合成した際の純度、元素分析における各化合物の理論値と、実測値MHの値を示す。実施例1酸化チタン商品名:タイベークTTO-D-1、石原産業株式会社製9重量部と共重合ナイロン樹脂商品名:アミランCM8000、東レ株式会社製9重量部とを、13-ジオキソラン41重量部とメタノール41重量部との混合溶剤に加え、ペイントシェーカにて12時間分散処理し、中間層用塗布液20kgを調製した。得られた中間層用塗布液を、導電性支持体である直径30mm、長さ340mmのアルミニウム製円筒状支持体上に膜厚1μmとなるように浸漬塗布法により塗布し、中間層を形成した。次に、電荷発生物質として下記の構造:を有するチタニルフタロシアニン215重量部とバインダ樹脂としてポリカーボネート樹脂商品名:PCZ-400、三菱ガス化学株式会社製215重量部とを、テトラヒドロフラン3310重量部に加え、ボールミルにて27時間分散処理し、電荷発生物質分散液20kgを調製した。一方、ホール輸送物質として下記構造:を有する化合物TPD122重量部と、電子輸送物質として上記合成例1に従って合成した化合物1を81重量部と、バインダ樹脂としてポリカーボネート樹脂商品名:PCZ-400、三菱ガス化学株式会社製186重量部とを、テトラヒドロフラン1095重量部に加えて溶解させ、電荷輸送物質溶解液20kgを調製した。電荷発生物質分散液175重量部を電荷輸送物質溶解液の全量に攪拌しつつ混合し、単層型感光層用塗布液20kgを調製した。得られた単層型感光層用塗布液を中間層上に浸漬塗布法より塗布し、次いで得られた塗膜を110°Cの熱風で60分間乾燥させ、膜厚27μmの単層型感光層を有する図2の単層型感光体を作製した。実施例2電子輸送物質として化合物1に代えて化合物3を用いたこと以外は実施例1と同様にして、図2の単層型感光体を作製した。実施例3電子輸送物質として化合物1に代えて化合物6を用いたこと以外は実施例1と同様にして、図2の単層型感光体を作製した。実施例4電子輸送物質とホール輸送物質の合計含有量をバインダー樹脂の100重量部に対して30重量部としたこと以外は実施例1と同様にして、図2の単層型感光体を作製した。実施例5電子輸送物質とホール輸送物質の合計含有量をバインダー樹脂の100重量部に対して100重量部としたこと以外は実施例1と同様にして、図2の単層型感光体を作製した。実施例6中間層を設けなかったこと以外は実施例1と同様にして、図1の単層型感光体を作製した。比較例1電子輸送物質として例示化合物1に代えて下記化合物5を用いたこと以外は実施例1と同様にして、図2の単層型感光体を作製した。実機による評価実施例1~4および比較例1の各感光体を、負帯電方式のデジタル複写機商品名:AR-450、シャープ株式会社製を正帯電方式に改造した試験用複写機に装着し、5万回画像形成することによって、感度、耐刷性および電荷移動錯体形成の評価試験を行った。[電気特性評価]試験用複写機から現像器を取外し、その代わりに現像部位に表面電位計型式:model344、トレックジャパン社製を装着した。この複写機を用い、温度25°C、相対湿度50の常温/常湿N/N:NormalTemperatureNormalHumidity環境中において、レーザ光による露光を施さなかった場合の感光体の表面電位を650Vに調整し、その状態でレーザ光により露光0.4μJ/cm2を施した場合の感光体の表面電位を露光電位VLVとして測定した。露光電位VLの絶対値が小さい程、高感度であると評価し、次の基準で判定した。<判定基準>VGverygood、優良:|VL|<120VGgood、良好:120V≦|VL|<150VBbad、不良:150V≦|VL|。[耐刷性]試験用複写機に備わるクリーニング器のクリーニングブレードが単層型感光体に当接する圧力、いわゆるクリーニングブレード圧を初期線圧で20gf/cm196×101N/cmに調整した。N/N環境中で、各感光体毎に文字テストチャートを記録紙5万枚に形成して耐刷試験を行った。耐刷試験開始時と記録紙5万枚画像形成後との膜厚、すなわち感光層の層厚みを、膜厚測定装置商品名:F-20-EXR、フィルメトリックス製を用いて測定し、耐刷試験開始時の膜厚と記録紙5万枚画像形成後の膜厚との差から感光体ドラム5万回転あたりの削れ量を求めた。削れ量が多い程、耐刷性が悪いと評価し、次の基準で判定した。<判定基準>VGverygood、優良:削れ量d<0.8μm/50k回転Ggood、良好:08μm/50k回転≦削れ量d<10μm/50k回転Bbad、不良:10μm/50k回転≦削れ量d。<総合評価>VGverygood、優良:評価においてVGのみであるGgood、良好:評価においてBがなくGであるBbad、不良:評価においてBが1以上ある以上の評価結果を、単層型感光層の主要構成成分と共に表3に示す。実施例1~3と比較例1との比較から、本発明の電子輸送物質は電気特性の向上に寄与していることがわかる。実施例4では電荷輸送物質の含有量が少なく感度の低下は若干みられるが実使用上は問題ないレベルであった。実施例5では電荷輸送物質の含有量が多く膜強度の低下は若干みられる実使用上は問題ないレベルであった。実施例1と実施例6との比較から、中間層によるブロッキング効果が確認できる。中間層を有さない実施例6の単層型感光体は、実使用上問題ないものの若干画像劣化が見られ、実施例1の単層型感光体に劣ることがわかる。"